두께 50 ㎛ 의 시클로올레핀 계 필름 〔 상품명 「 ZEONOR 」 , 닛폰 제온 ( 주 ) 제조 〕 의 한 면 에 , 제 조예 1 의 경화 성 조성물 ( I ) 을 , 바 코터 를 이용 하 여 경화 후 의 막 두께 가 약 30 ㎛ 가 되 도록 도공 했 다 . 그 도공 면 에 , 두께 50 ㎛ 의 시클로올레핀 계 필름 〔 상품명 「 ZEONOR 」 , 닛폰 제온 ( 주 ) 제조 〕 을 접합 하 여 , 적층 체 를 제작 했 다 . 상기 적층 체의 시클로올레핀 계 필름 측 에서 , 벨트 컨베이어 가 달린 자외선 조사 장치 〔 램프 는 퓨 젼 UV 시스템즈 사 제조 의 「 D 벌브 」 를 사용 〕 를 이용 하 여 280 nm ∼ 320 nm 의 적산 광량 이 1000 mJ / ㎠ 가 되 도록 자외선 을 조사 하 여 , 경화 성 조성물 ( I ) 을 경화 시킴 으로써 , 제 1 경화물 층 의 양측 에 시클로올레핀 계 필름 이 적층 된 적층 체 를 얻 었 다 . 얻 어 진 적층 체의 양측 의 시클로올레핀 계 필름 을 박리 하 고 , 경화 성 조성물 ( I ) 의 경화물 ( 제 1 경화물 층 ) 을 단리 하 여 , 평가 용 샘플 로 했 다 .